СПОСОБ ПОЛУЧЕНИЯ ПОВЕРХНОСТНО-ОБРАБОТАННОГО МАТЕРИАЛА ИЗ МЕТАЛЛИЧЕСКОГО ТИТАНА ИЛИ МАТЕРИАЛА ИЗ ТИТАНОВОГО СПЛАВА И ПОВЕРХНОСТНО-ОБРАБОТАННЫЙ МАТЕРИАЛ

1. Способ получения поверхностно-обработанного материала из металлического титана или материала из титанового сплава, используемого для применения, выбранного из группы, состоящей из фотокаталитических материалов, материалов элементов фотоэлектрического преобразования, устойчивых к скольжению материалов и износостойких материалов, включающий стадии:
(1) формирование нитрида титана на поверхности материала из металлического титана или материала из титанового сплава одним способом обработки, выбранным из группы, состоящей из термической обработки в атмосфере газообразного аммиака и термической обработки в атмосфере газообразного азота, при температуре нагревания 750°С или более;
(2) анодирование материала из металлического титана или материала из титанового сплава со сформированным на его поверхности нитридом титана, полученным на стадии (1), приложением напряжения 10 В или более в растворе электролита, который не оказывает травящего действия на титан, с образованием тем самым пленки оксида титана; и
(3) нагревание материала из металлического титана или материала из титанового сплава со сформированной на его поверхности пленкой оксида титана, полученной на стадии (2), при температуре 400°С или более в атмосфере, выбранной из воздушной окислительной атмосферы, атмосферы из смеси газообразного кислорода и газообразного азота и атмосферы газообразного кислорода.
2. Способ получения по п. 1, в котором термическую обработку в атмосфере газообразного азота выполняют в присутствии улавливающего кислород агента.
3. Способ получения по п. 1 или 2, в котором используемый при анодировании раствор электролита, который не оказывает травящего действия на титан, представляет собой раствор электролита, содержащий по меньшей мере одно соединение, выбранное из группы, состоящей из неорганических кислот, органических кислот и их солей.
4. Способ получения по п. 3, в котором по меньшей мере одно соединение, выбранное из группы, состоящей из неорганических кислот, органических кислот и их солей, представляет собой по меньшей мере одно соединение, выбранное из группы, состоящей из фосфорной кислоты и фосфата.
5. Способ получения по п. 1 или 2, в котором напряжение, прикладываемое при анодировании стадии (2), составляет 50-300 В.
6. Способ получения по п. 1 или 2, в котором температура выполняемой в атмосфере термической обработки стадии (3) составляет от 400°С до 700°С.
7. Способ получения по п. 1 или 2, в котором сформированная анодированием пленка оксида титана представляет собой пленку кристаллического оксида титана.
8. Способ получения по п. 7, в котором пленка кристаллического оксида титана представляет собой пленку оксида титана анатазной формы.
9. Поверхностно-обработанный материал из металлического титана или материал из титанового сплава, полученный способом получения по любому из пп. 1-8 и используемый для применения, выбранного из группы, состоящей из фотокаталитических материалов, материалов элементов фотоэлектрического преобразования, устойчивых к скольжению материалов и износостойких материалов.
10. Фотокаталитический материал или материал элемента фотоэлектрического преобразования, включающий поверхностно-обработанный материал из металлического титана или материал из титанового сплава по п. 9.
11. Фрикционный материал или износостойкий материал, включающий поверхностно-обработанный материал из металлического титана или материал из титанового сплава по п. 9.